(57)【要約】  洗剤パケットのための封入材料として有用である水分散性ポリマーフィルムが提供される。水分散性ポリマーフィルムは、ポリビニルアルコール基材と、基材の少なくとも１つの表面上にコーティングされたバリア層であって、各バリア層が独立して、（ａ）少なくとも部分的に中和された無水マレイン酸−Ｃ２−Ｃ８オレフィンコポリマーもしくはそのマレイン酸相当物である、第１のコポリマー、または（ｂ）少なくとも部分的に中和されたエチレン（メタ）アクリル酸コポリマーである、第２のコポリマー、あるいは（ｃ）第１のコポリマー及び第２のコポリマーの混合物を含む、バリア層とを含む。【特許請求の範囲】
【請求項１】
ポリビニルアルコール基材と、
前記基材の少なくとも１つの表面上にコーティングされたバリア層であって、各バリア層が独立して、（ａ）少なくとも部分的に中和された無水マレイン酸−Ｃ２−Ｃ８オレフィンコポリマーもしくはそのマレイン酸相当物である、第１のコポリマー、または（ｂ）少なくとも部分的に中和されたエチレン（メタ）アクリル酸コポリマーである、第２のコポリマー、あるいは（ｃ）前記第１のコポリマー及び前記第２のコポリマーの混合物、を含む、バリア層と、を含む、水分散性ポリマーフィルム。
【請求項２】
前記第１のコポリマーが、少なくとも部分的に中和されたマレイン酸−イソブチレンコポリマーである、請求項１に記載のポリマーフィルム。
【請求項３】
前記第２のコポリマーが、少なくとも部分的に中和されたエチレンアクリル酸コポリマーである、請求項１または２のいずれか１項に記載のポリマーフィルム。
【請求項４】
前記第１のコポリマーの前記第２のコポリマーに対する重量比が、１０：１〜１：４である、請求項１〜３のいずれか１項に記載のポリマーフィルム。
【請求項５】
前記基材が２５〜５００ミクロンの範囲の厚さを有し、各バリア層が独立して０．５〜２５ミクロンの範囲の厚さを有する、請求項１〜４のいずれか１項に記載のポリマーフィルム。
【請求項６】
請求項１〜５のいずれか１項に記載の水分散性ポリマーフィルム中に封入された洗剤配合物を含む、洗剤パケット。
【請求項７】
前記洗剤配合物が、前記洗剤配合物の総重量に基づいて、少なくとも２０重量パーセントの水を含有する、請求項６に記載の洗剤パケット。
【発明の詳細な説明】
【技術分野】
【０００１】
本発明は、一般的に、水分散性ポリマーフィルムに関する。より具体的には、本発明は、洗剤パケットのための封入材料として有用であるポリマーフィルムに関する。
【背景技術】
【０００２】
ポリビニルアルコール（ＰＶＯＨ）フィルムは、一般的に、洗濯において用いられるような単回用量洗剤パケットのための封入材料として用いられる。ＰＶＯＨフィルムは、許容可能な水溶性、良好な機械的強度、靭性、及び耐衝撃性を提供することができる。しかしながら、ＰＶＯＨフィルムは、比較的高容量の水、例えば、２０重量％以上の水を含有する洗剤配合物に対して耐性がないということが知られている。かかる配合物に使用される場合、ＰＶＯＨフィルムは、劣化するか、その機械的完全性を喪失するか、または時期尚早に溶解することがある。加えて、ＰＶＯＨフィルムの水溶性は、実際に、洗剤パケット中に含有する高い含水量の洗剤に長期間曝されると、減少することがある。結果として、このパケットが使用される場合、ＰＶＯＨフィルムは十分に溶解または分散しない。
【０００３】
ＰＶＯＨフィルムに伴う性能の問題は、高い含水量の洗剤との利用可能性、及びそれらの長期間の貯蔵能力を制限している。それ故に、代替的な水分散性フィルム、特に、比較的高い含水量（例えば、２０重量パーセント以上）の洗剤配合物のための封入材料として使用可能なフィルム、またはその水分散性を損なうことなく長期間の貯蔵安定性を提供するフィルムが、当該産業界において、望まれている。
【発明の概要】
【０００４】
本発明者らは、ここで、本明細書中で記載されるように、非常に望ましい特性を示すフィルムが、ＰＶＯＨ基材をバリア層でコーティングすることにより、調製されてもよいということを見出した。有利にも、得られたフィルムは、高い含水量の洗剤配合物（例えば、２０〜５０重量パーセントの水を含有する）に対して改良された抵抗性を示す。該フィルムはまた、好都合な貯蔵安定性、及び貯蔵後の好都合な水分散性を示す。それ故に、該フィルムは、高い含水量の洗剤配合物を含有するものを含む、単回用量洗剤パケットのための封入材料として有用である。
【０００５】
したがって、一態様において、ポリビニルアルコール基材と、基材の少なくとも１つの表面上にコーティングされたバリア層であって、各バリア層が、独立して、（ａ）少なくとも部分的に中和された無水マレイン酸−Ｃ２−Ｃ８オレフィンコポリマーもしくはそのマレイン酸相当物である、第１のコポリマー、または（ｂ）少なくとも部分的に中和されたエチレン（メタ）アクリル酸コポリマーである、第２のコポリマー、あるいは（ｃ）第１のコポリマー及び第２のコポリマーの混合物、を含むバリア層とを含む、水分散性ポリマーフィルムが提供される。
【０００６】
別の態様において、本発明は、本明細書に記載される水分散性ポリマーフィルム中に封入された洗剤配合物を含む洗剤パケットを提供する。
【発明を実施するための形態】
【０００７】
特に指定のない限り、例えば「２〜１０」のような数値の範囲は、範囲を定義する数字（例えば、２及び１０）を含む。特に指定のない限り、比率、パーセンテージ、割合等は重量による。本明細書にて使用されるように、特に指定のない限り、用語「分子量」または「Ｍｗ」は、ゲル浸透クロマトグラフィー（ＧＰＣ）を用いる従来法にて測定されるような、重量平均分子量を意味する。ＧＰＣ技法は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−ｌｎｔｅｒｓｃｉｅｎｃｅ，１９７９、及びＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１〜８４にて、詳細に述べられている。本明細書中、分子量は、ダルトン単位で示される。本明細書にて使用される用語「（メタ）アクリル」は、アクリルまたはメタクリルを意味し、また、「（メタ）アクリレート」は、アクリレートまたはメタクリレートのいずれかを意味する。組成物中の重量パーセンテージ（または重量％）は、乾燥または活性重量のパーセンテージであり、すなわち、組成物中に存在し得るいずれの水も除くものである。ポリマー中のモノマー単位のパーセンテージは、固形分またはニートモノマー重量のパーセンテージであり、すなわち、ポリマー乳濁液中に存在するいずれの水も除くものであり、また、ポリマーの総重量（ポリマーが構成されるモノマーの総重量から決定される）に基づく。
【０００８】
上記されるように、本発明は、水分散性ポリマーフィルムに関する。該フィルムは、ポリビニルアルコール基材と、基材の少なくとも１つの表面上にコーティングされたバリア層であって、各バリア層は、独立して、（ａ）少なくとも部分的に中和された無水マレイン酸−Ｃ２−Ｃ８オレフィンコポリマーもしくはそのマレイン酸相当物である、第１のコポリマー、または（ｂ）少なくとも部分的に中和されたエチレン（メタ）アクリル酸コポリマーである、第２のコポリマー、あるいは（ｃ）第１のコポリマー及び第２のコポリマーの混合物を含むバリア層と、を含む。
【０００９】
本発明における使用のためのポリビニルアルコール（ＰＶＯＨ）基材は、洗剤パッケージ（例えば、単回用量洗濯用洗剤）での使用に好適な吸湿性、水分散性材料である。好ましくは、ＰＶＯＨは、８８％より大きい、より好ましくは少なくとも９２％、さらにより好ましくは９８％以下、例えば、約９２％〜約９８％の範囲の加水分解度を有する。ＰＶＯＨの分子量は、特に制限されないが、２０℃にて約２０ｃｐｓ〜約３０ｃｐｓ（例えば、２８ｃｐｓ）の４％水溶液粘度を有する中程度の分子量のＰＶＯＨが、得られたフィルムの加工性及び強度のために好ましい。ＰＶＯＨは、好ましくは、基材の総重量に基づいて約５０重量％〜乾燥ベースに基づいて約９０重量％の範囲で存在し、例えば、約６０重量％〜約８０重量％、または約７０重量％である。好適なＰＶＯＨフィルムは、例えば、モノソル社（ＭｏｎｏＳｏｌ）から市販されている（例えば、製品ＭＯＮＯＳＯＬ  Ｍ８６３０）。
【００１０】
幾つかの実施形態において、ＰＶＯＨ基材は、２５〜５００ミクロン、好ましくは５０〜１００ミクロンの範囲の厚さを有する。
【００１１】
本発明において、ＰＶＯＨ基材の１つ以上の表面は、バリア層でコーティングされている。各表面上のバリア層は、独立して、（ａ）少なくとも部分的に中和された無水マレイン酸−Ｃ２−Ｃ８オレフィンコポリマーもしくはそのマレイン酸相当物である、第１のコポリマー、または（ｂ）少なくとも部分的に中和されたエチレン（メタ）アクリル酸コポリマーである、第２のコポリマー、あるいは（ｃ）第１のコポリマー及び第２のコポリマーの混合物を含む。好ましい一実施形態において、バリア層は、第１のコポリマー及び第２のコポリマーの混合物を含む。
【００１２】
第１のコポリマーは、一般的に、オレフィンと、無水マレイン酸またはマレイン酸のいずれかとの反応産物である。得られたコポリマーは、容易に加水分解されるか、中和されるか、またはその両方であってもよい。コポリマーのオレフィン構成要素は、２〜８個の炭素原子、好ましくは４〜６個の炭素原子を含有し、直鎖であっても、または分岐していてもよい。ある好ましいオレフィンは、イソブチレンである。好ましくは、第１のコポリマーは、（モノマー反応物の重量に基づいて）１０〜９０重量パーセントの無水マレイン酸またはマレイン酸、及び９０〜１０重量パーセントのオレフィン構成要素を含有する。
【００１３】
幾つかの実施形態において、第１のコポリマーは、１，０００〜１，０００，０００、好ましくは１０，０００〜５００，０００の範囲の分子量を有する。
【００１４】
本発明での使用に好適な第１のコポリマーは、市販されているか、または、文献の方法を利用して容易に調製されてもよい。例えば、コポリマーは、ラジカル、懸濁または乳濁重合技法により調製されてもよい。
【００１５】
バリア層の第２の構成要素は、エチレン（メタ）アクリル酸コポリマー、好ましくは、エチレンアクリル酸（ＥＡＡ）コポリマーである。エチレン（メタ）アクリル酸コポリマーはよく知られており、高性能接着剤、軟包装フィルム、及びパウチを含む多様な適用において、ならびに、押出しコーティング及び押出しラミネートでの適用において、見出されている。好ましくは、第２のコポリマーは、（モノマー反応物の重量に基づいて）５０〜９５重量パーセントのエチレン、及び５〜５０重量パーセントの（メタ）アクリル酸を含有する。
【００１６】
幾つかの実施形態において、コポリマー中、（メタ）アクリル酸に対するエチレンの重量比は、約５０：５０〜約９０：１０の間、好ましくは約７０：３０〜約９０：１０の間、より好ましくは約７５：２５〜約８０：２０の間であってよい。
【００１７】
幾つかの実施形態において、バリア層が、第１のコポリマー及び第２のコポリマーの混合物を含む場合、第１のコポリマーの第２のコポリマーに対する固形分重量比が、１０：１〜１：４、代替的に３：１〜１：３、または代替的に３：１〜２：１の範囲であることが好ましいことがある。
【００１８】
第１の及び第２のコポリマーは、少なくとも部分的に中和されている。故に、第１のポリマー（無水マレインが存在する場合は、加水分解後）及び第２のコポリマー中のカルボン酸基の少なくとも一部分が、塩基を用いて、少なくとも部分的に中和され、結果として塩を生じてもよい。様々な塩基、例えば、アミン、アルカリまたはアルカリ土類金属水酸化物、または水酸化アンモニウムが使用されてもよい。好適なアミン中和剤は、例えば、２アミノ−２−メチル−１，３−プロパンジオール、２−アミノ−２−メチル−１−プロパノール、Ｎ，Ｎ−ジメチル−２−アミノ−２−メチル−１−プロパノール、モノ−イソプロパノールアミン、トリイソプロパノールアミン、エタノールアミン、トリエタノールアミン及びモルホリンを含む。好適なアルカリまたはアルカリ土類金属水酸化物は、例えば、水酸化ナトリウム及び水酸化カリウムを含む。好ましくは、中和剤は、水酸化カリウム、水酸化ナトリウム、またはそれらの混合物から選択される。
【００１９】
第１のコポリマーにおける中和度は、０．５〜１００パーセントの範囲であってよい。好ましくは、第１のコポリマーにおける中和度は、少なくとも３パーセント、代替的に少なくとも５パーセント；最大１００パーセント、代替的に最大９５パーセント、または代替的に最大８５パーセントである。第２のコポリマーにおける中和度は、２０〜１００パーセントの範囲であってよい。好ましくは、第２のコポリマーにおける中和度は、少なくとも５０パーセント、代替的に少なくとも７５パーセントである。当業者であれば、中和度を測定するための好適な方法を認識しているであろう。例えば、米国特許第３，４７２，８２５号を参照のこと。
【００２０】
バリア層が第１のコポリマー及び第２のコポリマーの混合物を含む場合の好ましい一実施形態において、中和は、コポリマーが混合された後に実施されてもよい。代替的に、コポリマーの部分的または十分に中和された水溶性分散体を混合することが好ましいこともある。
【００２１】
バリア層は、既知のコーティング技法、例えば、ブレード、ウェブ、スプレー、ナイフ、ロッド、キス、スロット、塗装、印刷及びそれらの組み合わせ等を用いて、ＰＶＯＨ基材の１つ以上の表面上にコーティングされてもよい。無溶媒粉末コーティング法によって、基材上にバリア層を堆積させることも可能である。バリア層は、基材の２つ以上の表面上にコーティングされてもよい。幾つかの実施形態において、バリア層は、単回用量洗剤パケットにて用いられる場合、内側表面を形成し得る基材の表面上にのみコーティングされる、すなわち、洗剤配合物と直接接触している表面上がコーティングされる。
【００２２】
幾つかの実施形態において、基材上のバリア層の厚さは、乾燥している場合、０．５〜２５ミクロン、好ましくは、１〜１０ミクロンの範囲である。
【００２３】
本発明の水分散性ポリマーフィルムを構成するバリア層及び／または基材は、可塑剤、粘着付与剤、充填剤、または癒着剤を含むがこれらに限定されない、１つ以上の任意の成分を含有してもよい。
【００２４】
別の態様において、本発明は、洗剤パケットを提供する。単回用量パケットなどのパケットは、洗剤配合物のための封入材料として上記の水分散性フィルムを利用する。
【００２５】
パケットの洗剤配合物は、典型的に、界面活性剤、ならびに例えば、１つ以上の溶媒（例えば、水、グリセロール、プロピレングリコール）、ビルダー、塩などを含む、様々な他の添加物を含有する。
【００２６】
好ましい一実施形態において、洗剤パケットは、（ａ）界面活性剤、及び最大５０重量パーセントの水を含む洗剤配合物、ならびに（ｂ）洗剤配合物を封入するパッケージを含み、パッケージは上記の水分散性フィルムを含むものである。
【００２７】
幾つかの実施形態において、洗剤配合物は、少なくとも１５重量％、好ましくは少なくとも１７重量％、好ましくは少なくとも２０重量％、好ましくは少なくとも２３重量％、好ましくは少なくとも２６重量％の界面活性剤を含む。幾つかの実施形態において、洗剤配合物は、最大５０重量％の水、代替的に最大４０重量％の水、代替的に最大３０重量％の水、または代替的に最大２５重量％の水を含む。幾つかの実施形態において、洗剤配合物は、少なくとも２０重量％の水を含有する。幾つかの実施形態において、洗剤配合物は、２１重量％の水を含有する。洗剤配合物の残りは、例えば、さらなる界面活性剤、非水溶性溶媒、塩、ビルダーなどであってよい。
【００２８】
界面活性剤は、カチオン性、アニオン性、非イオン性、脂肪酸金属塩、双生イオン性またはベタイン性界面活性剤であってよい。好ましくは、洗剤配合物は、少なくとも１つ、好ましくは少なくとも２つのアニオン性界面活性剤を含む。好ましくは、非イオン性界面活性剤は、少なくとも８個の炭素原子を有するアルキル基、及び少なくとも５個の重合したエチレンオキサイドまたはプロピレンオキサイド残基を有する。好ましくは、非イオン性界面活性剤は、少なくとも５個、好ましくは少なくとも６個、好ましくは少なくとも７個、好ましくは１２個以下、好ましくは１１個以下、好ましくは１０個以下の重合したエチレンオキサイド残基を有する。好ましくは、直鎖アルコールエトキシレートは、Ｃ８−Ｃ１８、好ましくはＣ１０−Ｃ１６、好ましくはＣ１２−Ｃ１５アルキル基を有する。好ましくは、直鎖アルコールエトキシレートは、６個〜１２個、好ましくは７個〜１０個のエチレンオキサイドの重合単位を含有する。好ましくは、アニオン性界面活性剤は、少なくとも１０個の炭素原子を有するアルキル基、及びアニオン性基を有する。アニオン性界面活性剤はまた、エチレンオキサイドの重合残基を有してもよく、及び／または芳香環を有してもよい。
【００２９】
好ましくは、洗剤配合物のｐＨは、４．５〜１１であり、より好ましくは７〜１０である。該配合物のｐＨを調整するのに好適な塩基は、無機塩基、例えば、水酸化ナトリウム及び水酸化カリウム；水酸化アンモニウム；ならびに有機塩基、例えば、モノ−、ジ−もしくはトリ−エタノールアミン；または２−ジメチルアミノ−２−メチル−１−プロパノール（ＤＭＡＭＰ）を含む。塩基の混合物が用いられてもよい。
【００３０】
上記されるように、洗剤パケットの水分散性フィルムは、高い含水量（例えば、２０重量パーセント以上の水を含有する）の洗剤配合物に対する改良された抵抗性、好都合な貯蔵安定性、及び貯蔵後の好都合な水分散性を示す。
【００３１】
使用の際、パケットの洗剤内容物は、例えば、洗濯機の洗浄サイクルの間に実施され得るように、パケットを過剰な水に曝すことにより、放出されてもよい。このように曝された後、水分散性フィルムは、容易に崩壊し、洗剤配合物を周囲環境へと放出し得る。
【００３２】
以降、本発明の幾つかの実施形態を、以下の実施例で詳細に説明する。
【実施例１】
【００３３】
様々な中和レベルを有する無水マレイン酸−イソブチレンコポリマーの調製
コンデンサー及び機械攪拌を装着した２５０ｍｌの三つ口丸底フラスコ中に、Ｔｈｅ  Ｄｏｗ  Ｃｈｅｍｉｃａｌ  Ｃｏｍｐａｎｙから市販されている４０グラムの無水マレイン酸−イソブチレンコポリマー、及び１２２．７グラムの脱イオン水を秤量した。攪拌しながら、その混合物へ、ＨＣｌ溶液（１０グラム、３７．４重量％）及びＮａＯＨ溶液（３．８グラム、５０重量％）を加えた。９５℃で一晩、混合物を穏やかな速度で攪拌した。粘性溶液を得た。この溶液は、８３．８％の中和溶液であり、約２０重量％の固形分を含有する。溶液は、コーティング適用可能状態である。この溶液を溶液１Ａと称する。
【００３４】
同様の手順に従って、２０％の中和レベルを有する別の溶液を調製する。最終溶液は、７重量％のポリマー固形分を含有し、また、共溶媒として１９重量％のイソプロパノールを含有する。この溶液を溶液１Ｂと称する。
【００３５】
同様の手順に従って、５．４％の中和レベルを有する別の溶液を調製する。最終溶液は、７重量％のポリマー固形分を含有し、また、共溶媒として５３重量％のイソプロパノールを含有する。この溶液を溶液１Ｃと称する。
【実施例２】
【００３６】
中和されたポリ（エチレン−アクリル酸）コポリマーの調製
２４重量％の固形分を有する、１０グラムの十分に中和されたポリ（エチレン−アクリル酸）コポリマー溶液を秤量した。コポリマーは、８０重量パーセントのエチレン及び２０重量パーセントのアクリル酸を含有し、水酸化ナトリウムを用いて中和した。中和の程度は８５パーセントである。組成物は、当業者に既知の方法によって調製可能であるか、または市販されている。例えば、米国特許出願第２０１１／０３１９５２１号；ＰＣＴ公開出願第ＷＯ２０１１／０３４８８３号；及びＰＣＴ公開出願第ＷＯ２０１２／０８２６２４号を参照のこと。５分間攪拌した後、コーティング適用可能状態になる。最終溶液は、２．４％のポリマー含有量を有する希釈溶液であり、これを溶液２と称する。
【実施例３】
【００３７】
２１％の含水量を有する洗剤の調製
Ｔｈｅ  Ｓｕｎ  Ｐｒｏｄｕｃｔｓ  Ｃｏｒｐｏｒａｔｉｏｎの製品である、Ｆｒｅｅ  ａｎｄ  Ｃｌｅａｒ  ＡｌｌＭｉｇｈｔｙ  Ｐａｃｓ（登録商標）パウチから、１００グラムの洗剤を得、それを、攪拌子装着の２００ｍｌのジャーに移した。１４．２６グラムのＤＩ水をジャーへ加え、室温で１０分間、混合物を攪拌した。改変された洗剤中の含水量は２１重量％である（カール−フィッシャー滴定による）。
【実施例４】
【００３８】
ＰＶＯＨフィルム基材の表面上のコーティング
ＰＶＯＨに基づくフィルム熱可塑性フィルム、ＭｏｎｏＳｏｌ、Ｋｕｒａｒａｙ  Ｃｏｍｐａｎｙにより供給されるＭｏｎｏＳｏｌ  Ｍ８６３０を、実施例の実験におけるコーティング基材として選択した。ＭｏｎｏＳｏｌ  Ｍ８６３０フィルムの厚さは約７６ミクロンである。ＭｏｎｏＳｏｌ  Ｍ８６３０フィルムの一片を約１５ｃｍ×２５ｃｍに切り取り、ガラス基材の表面にテープで固定した。表１に示されるように、実施例１〜２の溶液を混合することにより、２つのコーティング溶液を調製した。この溶液を、Ｐａｕｌ  Ｎ．Ｇａｒｄｎｅｒ  Ｃｏｍｐａｎｙ，Ｉｎｃ．の製品である１０番のドローダウンバーにより、ＭｏｎｏＳｏｌ  Ｍ８６３０フィルムの表面にコーティングした。コーティングされたＰＶＯＨフィルムを伴うガラス基材を、絶え間ない窒素流を伴う４０℃のオーブン内に置いた。４０分後に、コーティングされたフィルムをオーブンから取り出した。コーティングの厚さは、０．５〜２ミクロンの間と推定される。得られたコーティングは、評価可能状態である。
【００３９】
【表１】
2019507810.tif 000002
【００４０】
２ｃｍ×１ｃｍのフィルム片を約１５ｍｌのＤＩ水中に溶解させることにより、コーティングされたフィルムの水分散性を測定した。全ての試験試料、Ａ〜Ｅ及びＭ８６３０フィルム対照は、室温で穏やかに２分間攪拌した後、十分に溶解する。２００％伸長まで引き伸ばした後、試料は、明らかなコーティング剥離及び機械的破損を示さない。
【実施例５】
【００４１】
コーティング及び洗剤を伴うスモールパウチ調製物
各パウチ調製物のために、２片のコーティングされたフィルムを約３インチ×２インチに切り取り、５０％水／５０％プロピレングリコールのシール溶液を、このフィルムの１片の３辺に塗布した。コーティングされた領域に対してコーティングされた領域を合わせて、１片のフィルムを他のフィルム片で覆い、次いで、２分間５０００ｐｓｉの圧力をかけることにより、２つのフィルムを共にシールした。開いている１辺のポケットに、約３．０グラムの洗剤を慎重に加えた。開いているポケットの最後の辺を、上記と同じ条件でシールした。シールされたパウチを小さいジップ式袋に入れた。２８日間加速貯蔵試験のために、シールされた洗剤パウチを含むジップ式袋を、３８℃／８０％相対湿度（ＲＨ）の環境チャンバーへ置いた。２８日後に、パウチを袋から取り出した。漏れまたはパウチ損傷が見られた場合はいずれも損傷とみなす。パウチを、３００ｍｌの水道水及び攪拌子を伴う５００ｍｌのビーカー中へ置く。攪拌子により穏やかに１０分間攪拌して、水分散性を調べる。
【００４２】
上記手順を用いて、３つのパウチを作成した。パウチ配合物及びそれらの評価の詳細を表２に示す。
【００４３】
【表２】
2019507810.tif 000003
【００４４】
コーティング番号ＡまたはＭ８６３０対照フィルムのいずれかから作成された全てのパウチは、２８日間加速貯蔵試験後に安定であった。しかしながら、比較Ａパウチは、試験条件下で、もはや水分散性を示さなかったが、比較Ｂ及びコーティング番号Ａパウチは依然として十分に分散性を示した。結果は、ＰＶＯＨ対照フィルムが低い含水量レベルでのみ安定であり、高い含水量レベルでは安定でない、ということを証明している。本発明のフィルムコーティング番号Ａは、含水量抵抗性を向上させ得る。
【実施例６】
【００４５】
コーティング及び２１重量％の水を伴う洗剤を有する２０グラムのパウチ調製物
真空によりフィルムを引き伸ばして、約２０グラムの洗剤のために十分な大きさのポケットを作成することを除き、実施例５の手順に従った。２０グラムのパウチ２つ、それぞれＭ８６３０対照由来のパウチ及びコーティング番号Ｂ由来のパウチを、適宜調製した。両パウチは、２８日処置後に、安定であった。実施例６から得られた水分散性の結果は、実施例５の結果と同様であった。加速貯蔵試験後、コーティング番号Ｂを用いて作成されたパウチは、３００ｍｌの水道水中、依然として十分に分散性を示したが、Ｍ８６３０パウチはその水分散性を喪失した。
【００４６】
さらなる伸長試験の結果は、本発明のコーティングがフィルム柔軟性及び機械的性能を軽減しないことを示した。本発明のフィルムは、洗剤パウチを作成するために十分に強力であった。本明細書中の実施例は、本発明のフィルムが、高い含水量の洗剤を有する単回用量洗剤パッケージにて使用され得ることを、実証した。
【国際調査報告】
2019507810.tif 000004
2019507810.tif 000005